(57)【要約】【課題】太陽電池セル間のスリットに入射する光を太陽電池セルの表面に効果的に反射させることにより、光の利用効率を高め、発電効率を向上させることができる太陽電池モジュールの提供を目的とする。【解決手段】本発明の太陽電池モジュールは、スリットを開けて配設される複数の太陽電池セルが充填剤層で囲繞されている太陽電池モジュールであって、上記充填剤層内の太陽電池セル間のスリット部分に配設される反射界面を有し、上記反射界面の横断面形状が、上記太陽電池セルの表面位置よりも表面側に突出する凸状に形成されていることを特徴としている。上記反射界面の横断面形状が略三角形であるとよい。上記反射界面の斜面の平均傾斜角が３０°以上７５°以下であるとよい。【選択図】図１
2014107297.tif 000002
【特許請求の範囲】
【請求項１】
スリットを開けて配設される複数の太陽電池セルが充填剤層で囲繞されている太陽電池モジュールであって、
上記充填剤層内の太陽電池セル間のスリット部分に配設される反射界面を有し、
上記反射界面の横断面形状が、上記太陽電池セルの表面位置よりも表面側に突出する凸状に形成されていることを特徴とする太陽電池モジュール。
【請求項２】
上記反射界面の横断面形状が略三角形である請求項１に記載の太陽電池モジュール。
【請求項３】
上記略三角形が略二等辺三角形である請求項２に記載の太陽電池モジュール。
【請求項４】
上記反射界面の斜面の平均傾斜角が３０°以上７５°以下である請求項２又は請求項３に記載の太陽電池モジュール。
【請求項５】
上記反射界面の高さが１０μｍ以上である請求項１から請求項４のいずれか１項に記載の太陽電池モジュール。
【請求項６】
上記充填剤層の表面側に配設される透光性基板を備え、
上記反射界面が、上記透光性基板の裏面に略当接する請求項１から請求項５のいずれか１項に記載の太陽電池モジュール。
【請求項７】
上記太陽電池セル間に配設され、これらの太陽電池セルを電気的に接続する接続線をさらに備え、
上記反射界面が、太陽電池セルの接続線が配設されていない側縁に沿って配設されている請求項１から請求項６のいずれか１項に記載の太陽電池モジュール。
【請求項８】
上記充填剤層が、表面側封止シートの熱溶融により太陽電池セルの表面側を囲繞する表面側充填部と、裏面側封止シートの熱溶融によって太陽電池セルの裏面側を囲繞する裏面側充填部とを有し、
上記反射界面が、上記裏面側充填部と表面側充填部との界面である請求項１から請求項７のいずれか１項に記載の太陽電池モジュール。
【請求項９】
上記裏面側充填部の表面が白色又は鏡面である請求項８に記載の太陽電池モジュール。
【請求項１０】
上記裏面側充填部の裏面側に配設され、凸条部が表面に形成された太陽電池モジュール用バックシートを備え、この凸条部により反射界面が上記凸状に形成されている請求項８又は請求項９に記載の太陽電池モジュール。
【請求項１１】
上記裏面側充填部の裏面側に配設される太陽電池モジュール用バックシートと、
この太陽電池モジュール用バックシートと裏面側充填部との間に配設される凸条部材と
を備え、この凸条部材により反射界面が上記凸状に形成されている請求項８又は請求項９に記載の太陽電池モジュール。
【発明の詳細な説明】
【技術分野】
【０００１】
本発明は、光の利用率を高めることで発電効率を向上させることができる太陽電池モジュールに関する。
【背景技術】
【０００２】
近年、地球温暖化等の環境問題に対する意識の高まりから、クリーンエネルギー源としての太陽光発電が注目され、種々の形態からなる太陽電池が開発されている。この太陽電池は、一般的には直列又は並列に配線された複数の太陽電池セルをパッケージングし、ユニット化した複数の太陽電池モジュールから構成されている。
【０００３】
太陽電池モジュール５１の一般的な構造としては、図９に示すように、ガラス等からなる透光性基板５２と、熱可塑性樹脂からなる表面側封止シート５３と、光起電力素子としての複数の太陽電池セル５４と、熱可塑性樹脂からなる裏面側封止シート５５と、太陽電池モジュール用バックシート５６（以下、単にバックシートということもある）とが一体成型されている。
【０００４】
かかる太陽電池モジュール５１は、光入射面側から太陽電池セル５４の受光面に入射した太陽光線を利用して発電するものである。しかしながら、かかる太陽電池モジュール５１は、通常、隣接する太陽電池セル５４同士が所定のスリットを開けて配置されているため、太陽電池セル５４間の隙間に入射した太陽光線は、太陽電池セル５４の受光面に入射されることなく太陽電池モジュール５１の裏面側から出射され、発電に有効利用されないという問題を抱えている。
【０００５】
このような問題を解決すべく、スリットを開けて配設される複数の表裏両面入射型の太陽電池セルを備える太陽電池モジュールにおいて、表面に凹凸加工を施した裏面側透光部材（バックシート）を太陽電池セルの裏面側に配設した太陽電池モジュールが発案されている（特開平１１−３０７７９１号公報参照）。この太陽電池モジュールは、隣り合う太陽電池セル間のスリットに対応して透光性部材の凹凸面を形成することによって、太陽電池セル間のスリットに入射した光を太陽電池セルの裏面の受光面に向けて反射させることができる。従って、当該太陽電池モジュールは、この反射光を発電に利用することができ、光の利用率を高めることができる。
【０００６】
しかしながら、この太陽電池モジュールは、隣り合う太陽電池セルの裏面側に配設される裏面側透光部材に凹凸面を形成したものであり、反射光を効率的に太陽電池セルの表面に反射させることができない。それゆえ、この太陽電池モジュールは、太陽電池セルの表面側に設けられる変換効率の高い受光面への入射量を効果的に増加させて発電率を高めることができないという問題を抱えている。
【先行技術文献】
【特許文献】
【０００７】
【特許文献１】特開平１１−３０７７９１号公報
【発明の概要】
【発明が解決しようとする課題】
【０００８】
本発明は、このような事情に鑑みてなされたものであり、隣接する太陽電池セル間のスリットに入射する太陽光線を太陽電池セルの表面に効果的に反射させることにより、光の利用効率を高め、発電効率を向上させることができる太陽電池モジュールの提供を目的とするものである。
【課題を解決するための手段】
【０００９】
上記課題を解決するためになされた発明は、
スリットを開けて配設される複数の太陽電池セルが充填剤層で囲繞されている太陽電池モジュールであって、
上記充填剤層内の太陽電池セル間のスリット部分に配設される反射界面を有し、
上記反射界面の横断面形状が、上記太陽電池セルの表面位置よりも表面側に突出する凸状に形成されていることを特徴とする太陽電池モジュールである。
【００１０】
当該太陽電池モジュールは、太陽電池セル間のスリットに入射する光を太陽電池セルの表面位置よりも表面側に形成される横断面凸状の反射界面に入射させ、太陽電池セルの表面に向けて効果的に反射させることができる。その結果、当該太陽電池モジュールは、光の利用率を効果的に高めることで発電効率を向上させることができる。
【００１１】
当該太陽電池モジュールは、上記反射界面の横断面形状が略三角形であるとよい。これにより、上記反射界面が一対の斜面を有することになる。従って、当該太陽電池モジュールは、隣接する太陽電池セル間のスリットに入射する光を上記一対の斜面によって反射させることができ、光の利用率を飛躍的に高めることができる。
【００１２】
当該太陽電池モジュールは、上記略三角形が略二等辺三角形であるとよい。これにより、入射する光を隣接して配置されるいずれの太陽電池セルに対しても好適に反射させることができる。
【００１３】
当該太陽電池モジュールは、上記反射界面の斜面の平均傾斜角が３０°以上７５°以下であるとよい。これにより、入射する光を隣接する太陽電池セルの表面に好適に反射させることができる。
【００１４】
当該太陽電池モジュールは、上記反射界面の高さが１０μｍ以上であるとよい。これにより、反射面の高さ方向面積を大きくし、太陽電池セルの表面に反射される光の量を増加させることができる。
【００１５】
当該太陽電池モジュールは、上記充填剤層の表面側に配設される透光性基板を備え、上記反射界面が、上記透光性基板の裏面に略当接するとよい。これにより、反射面で反射される光の量を増加させ、ひいては太陽電池セルの表面に反射される光の量を増加させることができる。
【００１６】
当該太陽電池モジュールは、上記太陽電池セル間に配設され、これらの太陽電池セルを電気的に接続する接続線をさらに備え、上記反射界面が、太陽電池セルの接続線が配設されていない側縁に沿って配設されているとよい。これにより、発電に寄与しない部分に反射界面を設け、発電効率を効果的に高めることができる。
【００１７】
当該太陽電池モジュールは、上記充填剤層が、表面側封止シートの熱溶融により太陽電池セルの表面側を囲繞する表面側充填部と、裏面側封止シートの熱溶融によって太陽電池セルの裏面側を囲繞する裏面側充填部とを有し、上記反射界面が、上記裏面側充填部と表面側充填部との界面であるとよい。当該太陽電池モジュールは、かかる構成によれば、上記反射界面を裏面側充填部と表面側充填部との界面に容易に形成することができる。
【００１８】
当該太陽電池モジュールは、上記裏面側充填部の表面が白色又は鏡面であるとよい。これにより、入射する光の反射率を高めることができ、ひいては太陽電池セルの表面に入射される光を増加させることができる。
【００１９】
当該太陽電池モジュールは、上記裏面側充填部の裏面側に配設され、凸条部が表面に形成された太陽電池モジュール用バックシートを備え、この凸条部により反射界面が上記凸状に形成されているとよい。当該太陽電池モジュールは、この凸条部の表面側に位置する裏面側充填部及び表面側充填部の界面に反射界面を形成することができる。従って、当該太陽電池モジュールは、裏面側充填部を形成する裏面側封止シートの表面側に予め凸条部を形成しなくても、太陽電池モジュールの製造過程で横断面凸状の反射界面を形成することができる。
【００２０】
当該太陽電池モジュールは、上記裏面側充填部の裏面側に配設される太陽電池モジュール用バックシートと、この太陽電池モジュール用バックシートと裏面側充填部との間に配設される凸条部材とを備え、この凸条部材により反射界面が上記凸状に形成されているとよい。当該太陽電池モジュールは、この凸条部材の表面側に位置する裏面側充填部及び表面側充填部の界面に反射界面を形成することができる。従って、当該太陽電池モジュールは、裏面側充填部を形成する裏面側封止シートの表面側に予め凸条部を形成しなくても、太陽電池モジュールの製造過程で横断面凸状の反射界面を形成することができる。また、当該太陽電池モジュールは、凸条部材の形状、配設位置等を調整することで太陽電池セルのサイズ等によらず、好適な反射界面を形成することができる。
【００２１】
なお、本発明において、「表面側」とは、太陽電池モジュールに光が入射される側を意味し、「裏面側」とは、上記表面側と反対側を意味する。また、「横断面形状」とは、長手方向と垂直方向の断面形状を意味する。
【発明の効果】
【００２２】
以上説明したように、本発明の太陽電池モジュールは、隣接する太陽電池セル間のスリットに入射する太陽光線を太陽電池セルの表面に効果的に反射させることにより、光の利用効率を高め、発電効率を向上させることができる。
【図面の簡単な説明】
【００２３】
【図１】本発明の一実施形態に係る裏面側封止シートを示す模式的断面図である。
【図２】図１の裏面側封止シートを用いた太陽電池モジュールの製造手順を示すフローチャートである。
【図３】図２の太陽電池モジュールの製造過程を示す模式的断面図である。
【図４】図１の裏面側封止シートを備える太陽電池モジュールを示す模式的断面図である。
【図５】図４の太陽電池モジュールを示す模式的平面図である。
【図６】図４の太陽電池モジュールとは異なる形態に係る太陽電池モジュールを示す模式的断面図である。
【図７】図４及び図６の太陽電池モジュールとは異なる形態に係る太陽電池モジュールを示す模式的断面図である。
【図８】本発明の突出部位の形状の一例を示す図である。
【図９】従来の一般的な太陽電池モジュールを示す模式的部分断面図である。
【発明を実施するための形態】
【００２４】
以下、適宜図面を参照しつつ、本発明の実施の形態を詳説する。
【００２５】
［第一実施形態］
〈裏面側封止シート１〉
裏面側封止シート１は、スリットを開けて配設される複数の太陽電池セルの裏面側に配設される。裏面側封止シート１は、シート本体２と、シート本体２の表面側に突設される凸条の反射手段３とを有している。
【００２６】
（シート本体２）
シート本体２は、太陽電池モジュールに組み込まれた状態で裏面側に配設される太陽電池モジュール用バックシートとの接着性や、太陽電池セルを保護するための耐スクラッチ性、衝撃吸収性等を有している。シート本体２の形成材料としては、特に限定されないが、一般的には透明な合成樹脂が用いられる。かかる合成樹脂としては、例えばフッ素系樹脂、エチレン−酢酸ビニル共重合体、アイオノマー樹脂、エチレン−アクリル酸又はメタクリル酸共重合体、ポリエチレン樹脂、ポリプロピレン樹脂、ポリエチレン等のポリオレフィン系樹脂をアクリル酸等の不飽和カルボン酸で変性した酸変性ポリオレンフィン系樹脂、ポリビニルブチラール樹脂、シリコーン系樹脂、エポキシ系樹脂、（メタ）アクリル系樹脂等が挙げられる。これらの合成樹脂の中でも、耐候性、耐熱性、ガスバリア性等に優れるフッ素系樹脂、シリコーン系樹脂又はエチレン−酢酸ビニル系樹脂が好ましい。
【００２７】
また、シート本体２は、多層構造を有していてもよい。シート本体２は、多層構造を有していることによって、各層毎で異なる機能を具備することができ、裏面側封止シート１の物性を向上させることができる。
【００２８】
シート本体２を多層構造体とする場合、最表面側に配設される層として太陽電池セル等との接着性を向上させるための接着層を設けることができる。かかる接着層を形成する接着性樹脂としては、特に限定されないが、例えばエチレン−酢酸ビニル共重合体鹸化物、エチレン−酢酸ビニル−アクリル酸エステル共重合体鹸化物、及びエチレン−グリシジルメタクリレート共重合体鹸化物からなる群から選ばれる少なくとも１種を含有する樹脂が挙げられる。
【００２９】
また、上記接着層としては、良好な透明性、柔軟性、接着性、取扱性等を向上させるため、上記鹸化物と共に、エチレン−酢酸ビニル共重合体、エチレン−脂肪族不飽和カルボン酸共重合体、エチレン−脂肪族不飽和カルボン酸エステル共重合体、及びポリオレフィン系樹脂よりなる群から選ばれる少なくとも１種の樹脂を含有していてもよい。
【００３０】
上記接着層における上記接着性樹脂の含有量は、特に限定されないが、良好な接着性を保持するため、５質量％以上５０質量％以下が好ましく、５質量％以上４０質量％以下がより好ましく、５質量％以上３５質量％以下がさらに好ましい。
【００３１】
シート本体２が多層構造を有する場合、シート本体２の最表面側の層には、光分解型樹脂が含有されていてもよい。シート本体２の最表面側の層に光分解型樹脂が含有されることによって、太陽電池セルや接続線等の段差を隙間なく封止することができる。上記光分離型樹脂の含有量としては、特に限定されないが、５質量％以上８０質量％以下が好ましく、７質量％以上７０質量％以下がより好ましく、１０質量％以上６０質量％以下がさらに好ましい。
【００３２】
また、シート本体２の最表面側の層に光分解型樹脂が含有される場合、この最表面側の層のゲル分率としては、特に限定されないが、０．１質量％以上３質量％以下が好ましく、０．１質量％以上２質量％以下がより好ましく、０．１質量％以上１質量％以下がさらに好ましい。ゲル分率が上記上限を超える場合、隙間封止性が低下するおそれが高くなる。逆に、ゲル分率が上記下限未満である場合、被封止物の固定性が低下するおそれが高くなる。
【００３３】
シート本体２が多層構造を有する場合の裏面側の層の形成材料としては、特に限定されないが、例えばポリオレフィン系樹脂、スチレン系樹脂、塩化ビニル系樹脂、ポリエステル系樹脂、ポリウレタン系樹脂、塩素系エチレンポリマー系樹脂、ポリアミド系樹脂等の熱可塑性樹脂が挙げられる。
【００３４】
シート本体２の形成材料には、耐候性、耐熱性、ガスバリア性等の向上を目的として、架橋剤、熱酸化防止剤、光安定剤、紫外線吸収剤、光酸化防止剤等の各種添加剤を適宜含有することができる。
【００３５】
シート本体２の厚みとしては、特に限定されないが、１０μｍ以上１０００μｍ以下が好ましい。シート本体２の厚みの上限は、８００μｍがより好ましく、６００μｍがさらに好ましい。一方、シート本体２の厚みの下限は、１００μｍがより好ましく、２５０μｍがさらに好ましい。シート本体２の厚みが上記上限を超える場合、太陽電池モジュールの薄型化の要求に反するおそれが高くなる。逆に、シート本体２の厚みが上記下限未満である場合、封止性が低下するおそれが高くなる。
【００３６】
（反射手段３）
反射手段３は、基台部位４と、基台部位４の表面側に延設される突出部位５とを有している。反射手段３は、全体として略三角柱状に形成されている。反射手段３は、少なくとも突出端縁付近において、シート本体２の平面方向に対して鋭角に傾斜する反射面６を有している。本実施形態において、基台部位４の側面と突出部位５の側面とは面一状に形成されている。反射手段３の高さとしては、特に限定されないが、１９０μｍ以上１２００μｍ以下程度とされている。突出部位５の高さとしては、特に限定されないが、１０μｍ以上１０００μｍ以下程度とされている。
【００３７】
突出部位５は、一対の反射面６（図１では、突出部位５の左側面に形成される反射面が反射面６ａとされ、右側面に形成される反射面が反射面６ｂとされている）を有している。突出部位５は、横断面形状が略三角形に形成されている。特に、突出部位５は、横断面形状が略二等辺三角形に形成されている。
【００３８】
反射面６の平均傾斜角度αとしては、特に限定されないが、３０°以上７５°以下が好ましく、４０°以上６５°以下がさらに好ましい。反射面６の平均傾斜角度αが上記上限を超える場合、太陽電池モジュールの厚みを一定に保ちつつ反射面６の平面面積を大きくするのが困難になるおそれが高くなる。逆に、反射面６の平均傾斜角度αが上記下限未満である場合、反射面６で反射した光を隣接する太陽電池セルの表面に好適に反射させることができないおそれが高くなる。なお、平均傾斜角度αは、反射面６の上端から下端に引いた仮想線の平均角度に基づいて算出することができる。
【００３９】
反射面６は白色であるとよい。反射手段３が白色顔料を分散含有することにより、反射面６を白色にすることができる。当該裏面側封止シート１は、反射面６が白色であることにより、入射する光の拡散反射率を高めることができ、ひいては太陽電池セルの表面に入射される光を増加させることができる。
【００４０】
上記白色顔料としては、特に限定されるものではなく、例えば炭酸カルシウム、酸化チタン、酸化亜鉛、炭酸鉛、硫酸バリウムなどを使用することができる。なかでも、樹脂材料中への分散性に優れ、耐久性、耐熱性、強度等の向上効果が比較的大きい炭酸カルシウムが好ましい。この炭酸カルシウムは、カルサイト、アラゴナイト、バテライトなどの結晶タイプがあり、どの結晶タイプでも使用できる。この炭酸カルシウムは、ステアリン酸、ドデジシルベンゼンスルホン酸ソーダ、シランカップリング剤、チタンカップリング剤等で表面処理されていてもよく、酸化マグネシウム、酸化アルミニウム、二酸化ケイ素、二酸化チタン等の不純物が１０％以下程度含まれていてもよい。
【００４１】
上記白色顔料の平均粒子径は、１００ｎｍ以上３０μｍ以下が好ましく、３００ｎｍ以上３μｍ以下が特に好ましい。白色顔料の平均粒子径が上記下限より小さいと、凝集等により均一な分散が困難になるおそれがある。一方、白色顔料の平均粒子径が上記上限を超えると、反射手段３の耐熱性等の諸特性向上効果が低下するおそれがある。
【００４２】
上記白色顔料の含有量としては、８質量％以上３０質量％以下が好ましい。白色顔料の含有量が上記下限より小さいと、反射手段３の耐久性、耐熱性、強度等の向上効果が小さくなる。一方、白色顔料の含有量が上記上限を超えると、白色顔料の分散性が低下し、反射手段３の強度の低下を招来するおそれがある。
【００４３】
なお、反射手段３が含有することができる顔料としては、白色顔料に限られるものではなく、上記白色顔料に加え、カーボンブラック等の黒色顔料、ウルトラマリン、紺青等の青色顔料、べんがら（酸化鉄赤）、カドミウムレッド、モリブデンオレンジ等の赤色顔料等を分散含有してもよい。
【００４４】
反射面６は鏡面であってもよい。反射手段３は、銀、アルミニウム等の金属を反射面６に金属蒸着、金属メッキ等することによって反射面６を鏡面にすることができる。当該裏面側封止シート１は、反射面６を鏡面にすることによって、入射する光の正反射率を高めることができ、ひいては太陽電池セルの表面に入射される光を増加させることができる。
【００４５】
反射手段３は、合成樹脂を主成分として形成されている。反射手段３の形成材料としては、特に限定されないが、例えばポリオレフィン系樹脂、アクリロニトリル−スチレン共重合体（ＡＳ樹脂）、アクリロニトリル−ブタジエン−スチレン共重合体（ＡＢＳ樹脂）、ポリ塩化ビニル系樹脂、フッ素系樹脂、ポリ（メタ）アクリル系樹脂、ポリカーボネート系樹脂、ポリエステル系樹脂、ポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエーテルスルホン系樹脂、ポリウレタン系樹脂、アセタール系樹脂、セルロース系樹脂等が挙げられる。
【００４６】
また、反射手段３の形成材料としては、当該裏面側封止シート１の表面側に積層される表面側封止シートの形成材料（表面側封止シートが多層構造を有する場合には、この多層構造体の最裏面側に配設される層の形成材料）と異なる合成樹脂が用いられるのが好ましい。当該裏面側封止シート１は、反射手段３の形成材料と表面側封止シート（表面側封止シートが多層構造を有する場合には、この多層構造体の最裏面側に配設される層）の形成材料とが相違することによって、反射効率を向上させることができる。
【００４７】
反射手段３のガラス転移温度としては、特に限定されないが、１５０°以上２００°以下が好ましく、１６０°以上１８０°以下がさらに好ましい。反射手段３のガラス転移温度が上記上限を超える場合、樹脂の溶融粘度が高くなり成形性が悪化するおそれが高くなる。逆に、反射手段３のガラス転移温度が上記下限未満の場合、太陽電池モジュールを熱融着によって製造する際に、反射手段３の形状が変化するおそれが高くなる。
【００４８】
当該裏面側封止シート１の製造方法としては、特に限定されず、シート本体２と反射手段３とを一体的に製造する方法、及びシート本体２と反射手段３とを別々に製造する方法が挙げられる。シート本体２と反射手段３とを一体的に製造する方法としては、
（ａ）反射手段３及び反射手段３の裏面側に配設されるシート本体２の表面の反転形状を有するシート型に合成樹脂を積層し、そのシート型を剥がす方法、
（ｂ）反射手段３及び反射手段３の裏面側に配設されるシート本体２の表面の反転形状を有する金型に溶融樹脂を注入する射出成型法等が挙げられる。
【００４９】
また、シート本体２と反射手段３とを別々に製造する方法としては、例えば
（ｃ）シート本体２と反射手段３とを別々に製造したうえ、反射手段３をシート本体２の表面に接着させる方法が挙げられる。なお、反射手段３の製造方法としては、例えば、表面の反転形状を有する金型に溶融樹脂を注入する射出成型法が挙げられる。
【００５０】
〈太陽電池モジュール１１の製造方法〉
図２及び図３を参照して、裏面側封止シート１を用いて形成される太陽電池モジュール１１の製造方法について説明する。太陽電池モジュール１１の製造方法としては、図２に示すように、第一積層工程（ＳＴＥＰ１）と、第二積層工程（ＳＴＥＰ２）と、第三積層工程（ＳＴＥＰ３）と、ラミネート工程（ＳＴＥＰ４）とを有している。
【００５１】
（第一積層工程）
第一積層工程（ＳＴＥＰ１）は、太陽電池モジュール用バックシート１２の表面側に裏面側封止シート１を積層する工程である。ＳＴＥＰ１では、図３（ａ）に示すように、太陽電池モジュール用バックシート１２の表面に、裏面側封止シート１をシート本体２側から積層する。
【００５２】
（太陽電池モジュール用バックシート１２）
太陽電池モジュール用バックシート１２は、種々の形態のものが採用可能であるが、例えば、表面側基材層と、この表面側基材層の表面に積層された熱融着層と、表面側基材層の裏面に積層されたガスバリア層と、このガスバリア層の裏面に積層された裏面側基材層とを備えたものを採用することが可能である。
【００５３】
表面側基材層は、合成樹脂を主成分として形成されている。この表面側基材層の主成分の合成樹脂としては、特に限定されるものではなく、例えばポリエチレン系樹脂、ポリプロピレン系樹脂、環状ポリオレフィン系樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリ塩化ビニル系樹脂、フッ素系樹脂、ポリ（メタ）アクリル系樹脂、ポリカーボネート系樹脂、ポリエステル系樹脂、ポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエーテルスルホン系樹脂、ポリウレタン系樹脂、アセタール系樹脂、セルロース系樹脂等が挙げられる。上記樹脂の中でも、高い耐熱性、強度、耐候性、耐久性、水蒸気等に対するガスバリア性等を有するポリエステル系樹脂、フッ素系樹脂及び環状ポリオレフィン系樹脂が好ましい。
【００５４】
上記ポリエステル系樹脂としては、例えばポリエチレンテレフタレート、ポリエチレンナフタレート等が挙げられる。これらのポリエステル系樹脂の中でも、耐熱性、耐候性等の諸機能面及び価格面のバランスが良好なポリエチレンテレフタレートが特に好ましい。
【００５５】
上記フッ素系樹脂としては、例えばポリテトラフルオロエチレン（ＰＴＦＥ）、テトラフルオロエチレンとペルフルオロアルキルビニルエーテルとの共重合体からなるペルフルオロアルコキシ樹脂（ＰＦＡ）、テトラフルオロエチレンとヘキサフルオロプロピレンとのコポリマー（ＦＥＰ）、テトラフルオロエチレンとペルフルオロアルキルビニルエーテルとヘキサフルオロプロピレンとのコポリマー（ＥＰＥ）、テトラフルオロエチレンとエチレン又はプロピレンとのコポリマー（ＥＴＦＥ）、ポリクロロトリフルオロエチレン樹脂（ＰＣＴＦＥ）、エチレンとクロロトリフルオロエチレンとのコポリマー（ＥＣＴＦＥ）、フッ化ビニリデン系樹脂（ＰＶＤＦ）、フッ化ビニル系樹脂（ＰＶＦ）等が挙げられる。これらのフッ素系樹脂の中でも、強度、耐熱性、耐候性等に優れるポリフッ化ビニル系樹脂（ＰＶＦ）やテトラフルオロエチレンとエチレン又はプロピレンとのコポリマー（ＥＴＦＥ）が特に好ましい。
【００５６】
上記環状ポリオレフィン系樹脂としては、例えばａ）シクロペンタジエン（及びその誘導体）、ジシクロペンタジエン（及びその誘導体）、シクロヘキサジエン（及びその誘導体）、ノルボルナジエン（及びその誘導体）等の環状ジエンを重合させてなるポリマー、ｂ）当該環状ジエンとエチレン、プロピレン、４−メチル−１−ペンテン、スチレン、ブタジエン、イソプレン等のオレフィン系モノマーの１種又は２種以上とを共重合させてなるコポリマー等が挙げられる。これらの環状ポリオレフィン系樹脂の中でも、強度、耐熱性、耐候性等に優れるシクロペンタジエン（及びその誘導体）、ジシクロペンタジエン（及びその誘導体）又はノルボルナジエン（及びその誘導体）等の環状ジエンのポリマーが特に好ましい。
【００５７】
なお、表面側基材層の形成材料としては、上記合成樹脂を１種又は２種以上混合して使用することができる。また表面側基材層の形成材料中には、加工性、耐熱性、耐候性、機械的性質、寸法安定性等を改良、改質する目的で、種々の添加剤等を混合することができる。この添加剤としては、例えば滑剤、架橋剤、酸化防止剤、紫外線吸収剤、光安定化剤、充填剤、強化繊維、補強剤、帯電防止剤、難燃剤、耐炎剤、発泡剤、防カビ剤、顔料等が挙げられる。上記表面側基材層の成形方法としては、特に限定されず、例えば押出し法、キャスト成形法、Ｔダイ法、切削法、インフレーション法等の公知の方法が採用される。
【００５８】
表面側基材層の厚みの下限としては、２５μｍが好ましく、５０μｍが特に好ましい。一方、表面側基材層の厚みの上限としては、２５０μｍが好ましく、１８８μｍが特に好ましい。表面側基材層の厚みが上記下限未満であると、太陽電池モジュール用バックシート１２の積層の際の取扱いが困難になり、また後述する顔料の含有による表面側基材層の着色及びその機能性が不十分になる等の不都合が発生する。逆に、表面側基材層の厚みが上記上限を超えると、太陽電池モジュール１１の薄型化及び軽量化の要請に反することになる。
【００５９】
表面側基材層中に顔料を分散含有するとよい。このように表面側基材層中に顔料を分散含有することで、表面側基材層ひいては太陽電池モジュール用バックシート１２の耐熱性、耐候性、耐久性、熱的寸法安定性、強度等の諸特性を向上することができる。また、表面側基材層中に白色顔料を分散含有することで、太陽電池セル１３を透過した光線を反射させる機能が付加され、より発電効率を高めることができる。
【００６０】
この白色顔料としては、特に限定されるものではなく、例えば裏面側封止シート１の反射手段３に含有される白色顔料と同様のものを用いることができる。また、その他の顔料としては、カーボンブラック等の黒色顔料、ウルトラマリン，紺青等の青色顔料、べんがら（酸化鉄赤），カドミウムレッド，モリブデンオレンジ等の赤色顔料、メタリック光沢を与える金属粉顔料などが挙げられ、太陽電池モジュール１１の意匠性の向上に寄与する。
【００６１】
上記熱融着層は、太陽電池モジュール用バックシート１２を積層接着して太陽電池モジュール１１を形成すべく加熱されることにより溶融する樹脂層であり、例えばエチレン系重合体を主成分とする樹脂層から構成することができる。
【００６２】
このエチレン系重合体としては、低密度ポリエチレン、中密度ポリエチレン及び高密度ポリエチレン等のポリエチレン、エチレン−αオレフィン共重合体、エチレン−（メタ）アクリル酸アルキルエステル共重合体、エチレン−（メタ）アクリル酸共重合体、エチレン−（メタ）アクリル酸共重合体のイオン架橋物、エチレン−ビニルエステル共重合体等を使用することができる。これらは１種単独で使用することも可能であり、また２種以上を併用することも可能である。
【００６３】
上記エチレン−αオレフィン共重合体を構成するαオレフィンとしては、例えばプロピレン、ブテン−１、ヘキセン−１、オクテン−１、４−メチルペンテン−１等を用いることができる。
【００６４】
上記エチレン−（メタ）アクリル酸アルキルエステル共重合体を構成する（メタ）アクリル酸アルキルエステルとしては、例えばアクリル酸メチル、アクリル酸エチル、アクリル酸イソプロピル、アクリル酸イソブチル、アクリル酸ｎ−ブチル、アクリル酸イソオクチル、アクリル酸−２−エチルヘキシル、メタクリル酸メチル、メタクリル酸エチル、メタクリル酸イソブチル等を用いることができる。
【００６５】
上記エチレン−（メタ）アクリル酸共重合体を構成する（メタ）アクリル酸としては、例えばアクリル酸、メタクリル酸、フマル酸、マレイン酸、無水マレイン等を用いることができる。
【００６６】
上記エチレン−ビニルエステル共重合体を構成するビニルエステルとしては、例えば、酢酸ビニル、プロピオン酸ビニル等を用いることができる。
【００６７】
さらに、エチレン系重合体に、グリシジル基、シラノール基、アミノ基等の反応性官能基を有する化合物が共重合されたものも用いることができる。
【００６８】
また、熱融着層の形成材料中に、紫外線吸収剤、光安定剤、酸化防止剤等の添加剤を混合することも可能である。この場合、この添加材（紫外線吸収剤、光安定剤、酸化防止剤の何れか１つ又は複数）が高分子固定型であることが好ましい。この添加材としては、太陽電池モジュール用バックシート１２において従来から用いられている添加剤を用いることも可能である。例えば、有機過酸化物、架橋助剤、シランカップリング剤等の添加材を熱融着層の形成材料中に混合することが可能である。
【００６９】
上記有機過酸化物としては、反応性の観点から、半減期１０時間の分解温度が１４５℃以下のものを採用することが好ましい。この半減期１０時間の分解温度が１４５℃以下の有機過酸化物としては、ジラウロイルパーオキサイド、１，１，３，３，−テトラメチルブチルパーオキシ−２−エチルヘキサノエート、ジベンゾイルパーオキサイド、ｔ−アミルパーオキシ−２−エチルヘキサノエート、ｔ−ブチルパーオキシ−２−エチルヘキサノエート、ｔ−ブチルパーオキシイソブチレート、ｔ−ブチルパーオキシマレイン酸、１，１−ジ（ｔ−アミルパーオキシ）−３，３，５−トリメチルシクロヘキサン、１，１−ジ（ｔ−アミルパーオキシ）シクロヘキサン、ｔ−アミルパーオキシイソノナノエート、ｔ−アミルパーオキシノルマルオクトエート、１，１−ジ（ｔ−ブチルパーオキシ）−３，３，５−トリメチルシクロヘキサン、１，１−ジ（ｔ−ブチルパーオキシ）シクロヘキサン、ｔ−ブチルパーオキシイソプロピルカーボネート、ｔ−ブチルパーオキシ−２−エチルヘキシルカーボネート、２，５−ジメチル−２，５−ジ（ベンゾイルパーオキシ）ヘキサン、ｔ−アミル−パーオキシベンゾエート、ｔ−ブチルパーオキシアセテート、ｔ−ブチルパーオキシイソノナノエート、ｔ−ブチルパーオキシベンゾエート、ｎ−ブチル−４，４−ジ−（ｔ−ブチルパーオキシ）バレレート、ジ（２−ｔ−ブチルパーオキシプロピル）ベンゼン、ジクミルパーオキサイド、２，５−ジメチル−２，５−ジ（ｔ−ブチルパーオキシ）ヘキサン、ｔ−ブチルクミルパーオキサイド、ジ−ｔ−ブチルパーオキサイド、２，５−ジメチル−２，５−ジ（ｔ−ブチルパーオキシ）ヘキシン−３等を用いることができる。これら有機過酸化物は、１種単独で用いることも可能であり、また２種以上を併用することも可能である。
【００７０】
この有機過酸化物の配合量は、エチレン系重合体１００質量部に対して０．０５質量部以上５質量部以内が好ましく、より好ましくは０．１質量部以上２．０質量部以下である。有機過酸化物の配合量が上記下限未満の場合には、架橋構造の形成が不十分となる可能性があり、また上記上限を超えると、過度の反応が起こってしまい分解等によってエチレン系重合体の劣化が生ずるおそれがある。
【００７１】
上記架橋助剤は、エチレン系重合体の架橋度を高めることにより、熱融着層の機械的強度等を向上させるための助剤である。この架橋助剤としては、例えば（メタ）アクリロキシ基を含有する化合物、アリル基を含有する化合物等を用いることができる。
【００７２】
（メタ）アクリロキシ基を含有する化合物としては、例えば（メタ）アクリル酸アルキルエステルや（メタ）アクリル酸アミド等を用いることができる。（メタ）アクリル酸アルキルエステルのアルキル基としては、例えばメチル、エチル、ドデシル等を用いることができる。
【００７３】
架橋助剤の配合量は、エチレン系重合体１００質量部に対して０．０５質量部以上５質量部以内であることが好ましく、より好ましくは０．１質量部以上２．０質量部以内である。架橋助剤の配合量が上記下限未満の場合、架橋構造の形成が不十分となる可能性があり、また上記上限を超えると過度の反応によってエチレン系重合体が劣化するおそれがある。
【００７４】
さらに、エチレン系重合体に光重合開始剤を添加して、光重合を行うよう設けることも可能である。
【００７５】
この光重合開始剤としては、例えば水素引き抜き型や内部開裂型のものを用いることができる。
【００７６】
水素引き抜き型（二分子反応型）の光重合開始剤としては、例えばベンゾフェノン、オルソベンゾイル安息香酸メチル、４−ベンゾイル−４’−メチルジフェニルサルファイド、イソプロピルチオキサントン等を用いることができる。
【００７７】
また、内部開裂型の光重合開始剤としては、ベンゾインアルキルエーテル、ベンジルジメチルケタール等を用いることができる。また、２−ヒドロキシ−２−メチル−１−フェニルプロパン−１−オン、１−ヒドロキシシクロヘキシルフェニルケトン、アルキルフェニルグリオキシレート、ジエトキシアセトフェノン等のα−ヒドロキシアルキルフェノン型重合開始剤、２−メチル−１−［４−（メチルチオ）フェニル］−２−モルフォリノプロパン−１、２−ベンジル−２−ジメチルアミノ−１−（４−モルフォリノフェニル）−ブタノン−１等のα−アミノアルキルフェノン型重合開始剤、アシルフォスフィンオキサイド等を用いることができる。
【００７８】
上記シランカップリング剤としては、例えば、ビニルトリエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、γ−クロロプロピルメトキシシラン、ビニルトリクロロシラン、γ−メルカプトプロピルトリメトキシシラン、γ−アミノプロピルトリエトキシシラン、Ｎ−β（アミノエチル）−γ−アミノプロピルトリメトキシシラン等を用いることができる。シランカップリング剤の配合量は、エチレン系重合体１００質量部に対して０．１質量部以上５質量部であることが好ましい。シランカップリング剤の配合量が上記下限未満の場合、接着性が低下するおそれがあり、また上記上限を超えると、充分な耐熱性、耐光性、耐候性が得られないおそれがある。
【００７９】
熱融着層の厚みの下限としては、２０μｍが好ましく、より好ましくは５０μｍである。一方、上限としては、３００μｍが好ましく、より好ましくは１５０μｍである。熱融着層の厚みが上記下限未満である場合、太陽電池モジュール用バックシート１２と裏面側封止シート１との接合が不十分となるおそれがあり、また、上記上限を超える場合、太陽電池モジュール１１の薄型化及び軽量化の要請に反することになる。
【００８０】
上記ガスバリア層は、水素ガス、酸素ガス等のガスの透過を低減する機能を有する層である。このガスバリア層は、基材フィルムと、この基材フィルムに積層された無機酸化層とを備えている。
【００８１】
このガスバリア層の基材フィルムは、合成樹脂を主成分として形成されている。この基材フィルムの主成分の合成樹脂としては、上記表面側基材層と同様の合成樹脂が用いられ、中でも耐熱性、耐候性等の諸機能面及び価格面のバランスが良好なポリエチレンテレフタレートが特に好ましい。また基材フィルムの成形方法や基材フィルムの形成材料中の添加剤等に関しては上記表面側基材層と同様である。
【００８２】
上記基材フィルムの厚みの下限としては、７μｍが好ましく、１０μｍが特に好ましい。一方、基材フィルムの厚みの上限としては、２０μｍが好ましく、１５μｍが特に好ましい。基材フィルムの厚みが上記下限未満であると、無機酸化物層を形成するための蒸着加工の際にカールが発生しやすくなってしまう、取扱いが困難になる等の不都合が発生する。逆に、基材フィルムの厚みが上記上限を超えると、太陽電池モジュール１１の薄型化及び軽量化の要請に反することになる。
【００８３】
無機酸化物層は、酸素、水蒸気等に対するガスバリア性を発現するための層であり、基材フィルムの裏面に無機酸化物を蒸着することで形成される。この無機酸化物層を形成する蒸着手段としては、合成樹脂製の基材フィルムに収縮、黄変等の劣化を招来することなく無機酸化物が蒸着できれば特に限定されるものではなく、（ａ）真空蒸着法、スパッタリング法、イオンプレーティング法、イオンクラスタービーム法等の物理気相成長法（Ｐｈｙｓｉｃａｌ  Ｖａｐｏｒ  Ｄｅｐｏｓｉｔｉｏｎ法；ＰＶＤ法）、（ｂ）プラズマ化学気相成長法、熱化学気相成長法、光化学気相成長法等の化学気相成長法（Ｃｈｅｍｉｃａｌ  Ｖａｐｏｒ  Ｄｅｐｏｓｉｔｉｏｎ法；ＣＶＤ法）が採用される。これらの蒸着法の中でも、生産性が高く良質な無機酸化物層が形成できる真空蒸着法やイオンプレーティング法が好ましい。
【００８４】
無機酸化物層を構成する無機酸化物としては、ガスバリア性を有するものであれば特に限定されるものではなく、例えば酸化アルミニウム、酸化シリカ、酸化チタン、酸化ジルコニウム、酸化亜鉛、酸化スズ、酸化マグネシウム等が用いられ、中でもガスバリア性及び価格面のバランスが良好な酸化アルミニウム又は酸化シリカが特に好ましい。
【００８５】
無機酸化物層の厚みの下限としては、３Åが好ましく、４００Åが特に好ましい。一方、無機酸化物層の厚みの上限としては、３０００Åが好ましく、８００Åが特に好ましい。無機酸化物層の厚みが上記下限より小さいと、ガスバリア性が低下するおそれがある。一方、無機酸化物層の厚みが上記上限を超えると、無機酸化物層のフレキシビリティーが低下し、クラック等の欠陥が発生しやすくなる。
【００８６】
無機酸化物層は、単層構造でもよく、２層以上の多層構造でもよい。このように無機酸化物層を多層構造とすることで、蒸着の際に懸かる熱負担の軽減により基材フィルムの劣化が低減され、さらに基材フィルムと無機酸化物層との密着性等を改善することができる。また、上記物理気相成長法及び化学気相成長法における蒸着条件は、基材フィルムの樹脂種類、無機酸化物層の厚さ等に応じて適宜設計される。
【００８７】
また、基材フィルムと無機酸化物層との密接着性等を向上させるため、基材フィルムの蒸着面に表面処理を施すとよい。このような密着性向上表面処理としては、例えば（ａ）コロナ放電処理、オゾン処理、酸素ガス若しくは窒素ガス等を用いた低温プラズマ処理、グロー放電処理、化学薬品等を用いた酸化処理や、（ｂ）プライマーコート処理、アンダーコート処理、アンカーコート処理、蒸着アンカーコート処理などが挙げられる。これらの表面処理の中でも、無機酸化物層との接着強度が向上し、緻密かつ均一な無機酸化物層の形成に寄与するコロナ放電処理及びアンカーコート処理が好ましい。
【００８８】
上記アンカーコート処理に用いるアンカーコート剤としては、例えばポリエステル系アンカーコート剤、ポリアミド系アンカーコート剤、ポリウレタン系アンカーコート剤、エポキシ系アンカーコート剤、フェノール系アンカーコート剤、（メタ）アクリル系アンカーコート剤、ポリ酢酸ビニル系アンカーコート剤、ポリエチレンアルイハポリプロピレン等のポリオレフィン系アンカーコート剤、セルロース系アンカーコート剤などが挙げられる。これらのアンカーコート剤の中でも、基材フィルムと無機酸化物層との接着強度をより向上することができるポリエステル系アンカーコート剤が特に好ましい。
【００８９】
上記アンカーコート剤のコーティング量（固形分換算）の下限としては、０．１ｇ／ｍ２が好ましく、１ｇ／ｍ２が特に好ましい。一方、当該アンカーコート剤のコーティング量の上限としては、５ｇ／ｍ２が好ましく、３ｇ／ｍ２が特に好ましい。アンカーコート剤のコーティング量が上記下限より小さいと、基材フィルムと無機酸化物層との密着性向上効果が小さくなるおそれがある。一方、当該アンカーコート剤のコーティング量が上記上限を超えると、太陽電池モジュール用バックシート１２の強度、耐久性等が低下するおそれがある。
【００９０】
なお、上記アンカーコート剤中には、密接着性向上のためのシランカップリング剤、基材フィルムとのブロッキングを防止するためのブロッキング防止剤、耐候性等を向上させるための紫外線吸収剤等の各種添加剤を適宜混合することができる。かかる添加剤の混合量としては、添加剤の効果発現とアンカーコート剤の機能阻害とのバランスから０．１重量％以上１０重量％以下が好ましい。
【００９１】
裏面側基材層は、合成樹脂を主成分として形成されている。この耐加水分解樹脂層の主成分の合成樹脂としては、耐加水分解性及び耐熱性に優れるポリエチレンナフタレート（ＰＥＮ）が用いられている。
【００９２】
このポリエチレンナフタレートとは、エチレンナフタレートを主たる繰り返し単位とするポリエステル樹脂で、ナフタレンジカルボン酸を主たるジカルボン酸成分とし、エチレングリコールを主たるグリコール成分として合成される。
【００９３】
このエチレンナフタレート単位は、ポリエステルの全繰り返し単位の８０モル％以上が好ましい。エチレンナフタレート単位の割合が８０モル％未満となるとポリエチレンナフタレートの耐加水分解性、強度、バリア性が低下するおそれがある。
【００９４】
上記ナフタレンジカルボン酸としては、２，６−ナフタレンジカルボン酸、１，４−ナフタレンジカルボン酸、１，５−ナフタレンジカルボン酸、１，３−ナフタレンジカルボン酸などが挙げられ、上記耐加水分解性等の面からは２，６−ナフタレンジカルボン酸が特に好ましい。
【００９５】
裏面側基材層は、主成分であるポリエチレンナフタレート中に、カルボジイミド化合物を含有するとよい。このようにカルボジイミド化合物を含有することで、裏面側基材層の耐加水分解性が格段に向上する。このカルボジイミド化合物の含有量としては、０．１質量％以上１０質量％以下が好ましく、０．５質量％以上３質量％以下が特に好ましい。このようにカルボジイミド化合物の含有量を上記範囲とすることで、裏面側基材層の耐加水分解性を効果的に向上することができる。
【００９６】
このカルボジイミド化合物としては、例えば（ａ）Ｎ，Ｎ’−ジフェニルカルボジイミド、Ｎ，Ｎ’−ジイソプロピルフェニルカルボジイミド、Ｎ、Ｎ’−ジシクロヘキシルカルボジイミド、１，３−ジイソプロピルカルボジイミド、１−（３−ジメチルアミノプロピル）−３−エチルカルボジイミド等のモノカルボジイミド、及び（ｂ）ポリ（１，３，５−トリイソプロピルフェニレン−２，４−カルボジイミド）等のポリカルボジイミド化合物が挙げられる。これらの中でも、Ｎ，Ｎ’−ジフェニルカルボジイミド及びＮ，Ｎ’−ジイソプロピルフェニルカルボジイミドが好ましく、裏面側基材層の耐加水分解性をより向上することができる。また、カルボジイミド化合物の分子量としては、２００〜１０００の範囲、特に２００〜６００の範囲が好ましい。分子量が上記上限を超えると樹脂中でのカルボジイミド化合物の分散性が低下し、分子量が上記下限未満であるとカルボジイミド化合物の飛散性が上昇するおそれがある。
【００９７】
また、裏面側基材層は、主成分であるポリエチレンナフタレート中に、上記カルボジイミド化合物に加えて酸化防止剤を含有するとよい。このようにポリエチレンナフタレート中にカルボジイミド化合物と酸化防止剤を共に含有することで、上記耐加水分解性が格段に向上し、さらにカルボジイミド化合物の分解も抑制することができる。この酸化防止剤の含有量としては、０．０５質量％以上１質量％以下が好ましく、０．１質量％以上０．５質量％以下が特に好ましい。酸化防止剤の含有量が上記下限未満では、カルボジイミドの分解抑制機能及び耐加水分解性の向上効果が低下するおそれがあり、酸化防止剤の含有量が上記上限を超えると裏面側基材層の色調が損なわれるおそれがある。この酸化防止剤としては、具体的にはヒンダードフェノール系化合物及びチオエーテル系化合物、特にヒンダードフェノール系化合物が好ましく、裏面側基材層の耐加水分解性を効果的に向上することができる。カルボジイミド化合物の含有量に対する酸化防止剤の含有量の質量比としては、０．１以上１．０以下が好ましく、０．１５以上０．８以下が特に好ましい。この質量比が上記下限未満では、カルボジイミド自体の加水分解を抑制する効果が不十分となるおそれがあり、逆に、この質量比が上記上限を越えると、カルボジイミドの加水分解を抑制する効果が頭打ちになる。なお、カルボジイミド化合物及び酸化防止剤の添加方法は、ポリエチレンナフタレートに混練する方法でも、ポリエチレンナフタレートの重縮合反応に添加する方法でもよい。
【００９８】
ポリエチレンナフタレートの末端カルボキシル基量としては、１０ｅｑ／Ｔ（当量／１０６ｇ）以上４０ｅｑ／Ｔ以下、特に１０ｅｑ／Ｔ以上３０ｅｑ／Ｔ以下、さらに１０ｅｑ／Ｔ以上２５ｅｑ／Ｔ以下が好ましい。末端カルボキシル基量が上記上限を超えるとカルボジイミド化合物による耐加水分解性の向上効果が低下するおそれがあり、末端カルボキシル基量が上記下限より小さいと生産性が低下するおそれがある。
【００９９】
また、裏面側基材層は、ポリエチレンナフタレートに加えて、芳香族ポリエステルを含有するとよい。このようにポリエチレンナフタレート中に芳香族ポリエステルを含有することで、裏面側基材層の耐加水分解性を保持しつつ結節強度、耐デラミネーション性、機械的強度等を向上することができる。この芳香族ポリエステルの含有量としては、１質量％以上１０質量％以下が好ましい。芳香族ポリエステルの含有量を上記範囲とすることで、結節強度、耐デラミネーション性、機械的強度等を効果的に向上することができる。この芳香族ポリエステルとしては、具体的にはテレフタル酸成分及び４，４’−ジフェニルジカルボン酸を主たるジカルボン酸成分とし、エチレングリコールを主たるグリコール成分として共重合してなるポリエステルが好ましい。
【０１００】
なお、ポリエチレンナフタレートの製造方法は、特に限定されるものではなく、エステル交換法、直接エステル化法等の公知の種々の方法を採用することができる。また、裏面側基材層の成形方法や裏面側基材層の形成材料中の添加剤等に関しては上記表面側基材層と同様である。
【０１０１】
裏面側基材層の厚みの下限としては、１２μｍが好ましく、２５μｍが特に好ましい。一方、裏面側基材層の厚みの上限としては、５０μｍが好ましく、４０μｍが特に好ましい。裏面側基材層の厚みが上記下限未満であると、ポリエチレンナフタレートの耐加水分解性による裏面側基材層の耐久性向上効果が十分に発揮されないおそれがあり、その取扱いが困難になる等の不都合も発生する。逆に、裏面側基材層の厚みが上記上限を超えると、太陽電池モジュール１１の薄型化及び軽量化の要請に反することになる。
【０１０２】
上記のように重畳される熱融着層、表面側基材層、ガスバリア層及び裏面側基材層の各層間には接着剤層が積層されている。この接着剤層によって各層が接着固定され、太陽電池モジュール用バックシート１２の強度、耐久性、堅牢性等が向上し、さらに上記無機酸化物層の欠陥を封止及び保護する機能が奏される。
【０１０３】
接着剤層を構成する接着剤としては、ラミネート用接着剤又は溶融押出樹脂が用いられる。このラミネート用接着剤としては、例えばドライラミネート用接着剤、ウェットラミネート用接着剤、ホットメルトラミネート用接着剤、ノンソルベントラミネート用接着剤等が挙げられる。これらのラミネート用接着剤のなかでも、接着強度、耐久性、耐候性等に優れ、無機酸化物層表面の欠陥（例えばキズ、ピンホール、凹部等）を封止及び保護する機能を有するドライラミネート用接着剤が特に好ましい。
【０１０４】
上記ドライラミネート用接着剤としては、例えばポリ酢酸ビニル系接着剤、アクリル酸のエチル，ブチル，２−エチルヘキシルエステル等のホモポリマーまたはこれらとメタクリル酸メチル，アクリロニトリル，スチレン等との共重合体等からなるポリアクリル酸エステル系接着剤、シアノアクリレート系接着剤、エチレンと酢酸ビニル，アクリル酸エチル，アクリル酸，メタクリル酸等のモノマーとの共重合体等からなるエチレン共重合体系接着剤、セルロース系接着剤、ポリエステル系接着剤、ポリアミド系接着剤、ポリイミド系接着剤、尿素樹脂，メラミン樹脂等からなるアミノ樹脂系接着剤、フェノール樹脂系接着剤、エポキシ系接着剤、ポリウレタン系接着剤、反応型（メタ）アクリル系接着剤、クロロプレンゴム，ニトリルゴム，スチレン−ブタジエンゴム等からなるゴム系接着剤、シリコーン系接着剤、アルカリ金属シリケート，低融点ガラス等からなる無機系接着剤などが挙げられる。これらのドライラミネート用接着剤の中でも、太陽電池モジュール用バックシート１２の屋外での長期間使用に起因する接着強度低下やデラミネーションが防止され、さらに接着剤層の黄変等の劣化が低減されるポリウレタン系接着剤、特にポリエステルウレタン系接着剤が好ましい。また硬化剤としては、熱黄変が少ない脂肪族系ポリイソシアネートが好ましい。
【０１０５】
上記溶融押出樹脂としては、例えばポリエチレン系樹脂、ポリプロピレン系樹脂、酸変性ポリエチレン系樹脂、酸変性ポリプロピレン系樹脂、エチレン−アクリル酸又はメタクリル酸共重合体、サーリン系樹脂、エチレン−酢酸ビニル共重合体、ポリ酢酸ビニル系樹脂、エチレン−アクリル酸エステル又はメタクリル酸エステル共重合体、ポリスチレン系樹脂、ポリ塩化ビニル系樹脂等の熱可塑性樹脂の１種又は２種以上を使用することができる。なお、上記溶融押出樹脂を用いた押出ラミネート法を採用する場合、より強固な接着強度を得るために、上記各フィルムの積層対向面に上述のアンカーコート処理等の表面処理を施すとよい。
【０１０６】
接着剤層の積層量（固形分換算）の下限としては、１ｇ／ｍ２が好ましく、３ｇ／ｍ２が特に好ましい。一方、接着剤層の積層量の上限としては、１０ｇ／ｍ２が好ましく、７ｇ／ｍ２が特に好ましい。接着剤層の積層量が上記下限より小さいと、接着強度や無機酸化物層の欠陥封止機能が得られないおそれがある。一方、接着剤層の積層量が上記上限を超えると、積層強度や耐久性が低下するおそれがある。
【０１０７】
なお、接着剤層を形成するラミネート用接着剤又は溶融押出樹脂中には、取扱性、耐熱性、耐候性、機械的性質等を改良、改質する目的で、例えば溶媒、滑剤、架橋剤、酸化防止剤、紫外線吸収剤、光安定化剤、充填剤、強化繊維、補強剤、帯電防止剤、難燃剤、耐炎剤、発泡剤、防カビ剤、顔料等の種々の添加剤を適宜混合することができる。
【０１０８】
(第二積層工程)
第二積層工程（ＳＴＥＰ２）は、裏面側封止シート１の反射手段３に側縁が沿うように太陽電池セル１３を裏面側封止シート１の表面側に積層する工程である。ＳＴＥＰ３では、図３（ｂ）に示すように、基台部位４の表面が複数の太陽電池セル１３の表面側まで形成され、突出部位５が複数の太陽電池セル１３の表面位置よりも表面側に位置するように複数の太陽電池セル１３を積層する。
【０１０９】
（太陽電池セル１３）
太陽電池セル１３は、光エネルギーを電気エネルギーに変換する光起電力素子である。複数の太陽電池セル１３は、スリットを開けて配設されている。複数の太陽電池セル１３は、略同一平面内に敷設され、図５に示すように、接続線１７によって電気的に接続されている。太陽電池セル１３は、表面側が受光面とされている。太陽電池セル１３としては、例えば単結晶シリコン型太陽電池素子、多結晶シリコン型太陽電池素子等の結晶シリコン太陽電子素子、シングル接合型やタンデム構造型等からなるアモルファスシリコン太陽電池素子、ガリウムヒ素（ＧａＡｓ）やインジウム燐（ＩｎＰ）等の第３〜第５族化合物半導体太陽電子素子、カドミウムテルル（ＣｄＴｅ）や銅インジウムセレナイド（ＣｕＩｎＳｅ２）等の第２〜第６族化合物半導体太陽電子素子等を使用することができ、それらのハイブリット素子も使用することができる。
【０１１０】
（第三積層工程）
第三積層工程（ＳＴＥＰ３）は、ＳＴＥＰ２で積層された太陽電池セル１３の表面側に表面側封止シート１４と透光性基板１５とをこの順で積層する工程である。ＳＴＥＰ３では、図３（ｃ）に示すように、ＳＴＥＰ２で積層された複数の太陽電池セル１３の表面に表面側封止シート１４を積層し、さらにこの上に透光性基板１５を積層する。
【０１１１】
（表面側封止シート１４）
表面側封止シート１４の形成材料としては、太陽光を透過するための透明性を有しており、好ましくは無色透明の合成樹脂が用いられる。表面側封止シート１４の形成材料としては、例えばフッ素系樹脂、エチレン−酢酸ビニル共重合体、アイオノマー樹脂、エチレン−アクリル酸又はメタクリル酸共重合体、ポリエチレン樹脂、ポリプロピレン樹脂、ポリエチレン等のポリオレフィン系樹脂をアクリル酸等の不飽和カルボン酸で変性した酸変性ポリオレンフィン系樹脂、ポリビニルブチラール樹脂、シリコーン系樹脂、エポキシ系樹脂、（メタ）アクリル系樹脂等が挙げられる。これらの合成樹脂の中でも、耐候性、耐熱性、ガスバリア性等に優れるフッ素系樹脂、シリコーン系樹脂又はエチレン−酢酸ビニル系樹脂が好ましい。
【０１１２】
なお、表面側封止シート１４の形成材料には、耐候性、耐熱性、ガスバリア性等の向上を目的として例えば架橋剤、熱酸化防止剤、光安定剤、紫外線吸収剤、光酸化防止剤等の各種添加剤を適宜含有することができる。表面側封止シート１４の厚みとしては、特に限定されないが、裏面側封止シート１と同様とすることができる。
【０１１３】
（透光性基板１５）
透光性基板１５は、表面側封止シート１４の表面側に配設されている。透光性基板１５は、（ａ）太陽光に対する透過性及び電気絶縁性を有すること、（ｂ）機械的、化学的及び物理的強度、具体的には耐候性、耐熱性、耐久性、耐水性、水蒸気等に対するガスバリア性、耐風圧性、耐薬品性、堅牢性に優れること、（ｃ）表面硬度が高く、かつ表面の汚れ、ゴミ等の蓄積を防止する防汚性に優れることが要求される。
【０１１４】
透光性基板１５の形成材料としては、ガラス及び合成樹脂が使用される。透光性基板１５に使用される合成樹脂としては、例えばポリエチレン系樹脂、ポリプロピレン系樹脂、環状ポリオレフィン系樹脂、フッ素系樹脂、ポリスチレン系樹脂、アクリロニトリル−スチレン共重合体（ＡＳ樹脂）、アクリロニトリルル−ブタジエン−スチレン共重合体（ＡＢＳ樹脂）、ポリ塩化ビニル系樹脂、フッ素系樹脂、ポリ（メタ）アクリル系樹脂、ポリカーボネート系樹脂、ポリエチレンテレフタレート、ポリエチレンナフタレート等のポリエステル系樹脂、各種のナイロン等のポリアミド系樹脂、ポリイミド系樹脂、ポリアミドイミド系樹脂、ポリアリールフタレート系樹脂、シリコーン系樹脂、ポリフェニレンスルフィド系樹脂、ポリスルホン系樹脂、アセタール系樹脂、ポリエーテルスルホン系樹脂、ポリウレタン系樹脂、セルロース系樹脂等が挙げられる。これらの樹脂の中でも、フッ素系樹脂、環状ポリオレフィン系樹脂、ポリカーボネート系樹脂、ポリ（メタ）アクリル系樹脂又はポリエステル系樹脂が特に好ましい。
【０１１５】
なお、合成樹脂製の透光性基板１５の場合、（ａ）ガスバリア性等を向上させる目的でその一方の面に酸化珪素、酸化アルミニウム等の無機酸化物の透明蒸着膜を積層すること、（ｂ）加工性、耐熱性、耐候性、機械的性質、寸法安定性等を改良、改質する目的で、例えば滑剤、架橋剤、酸化防止剤、紫外線吸収剤、帯電防止剤、光安定剤、充填剤、強化繊維、補強剤、難燃剤、耐炎剤、発泡剤、防カビ剤、顔料等の各種添加剤を含有することも可能である。
【０１１６】
透光性基板１５の厚みとしては、特に限定されず、使用する材料に応じて所要の強度、ガスバリア性等を具備するよう適宜選択される。合成樹脂製の透光性基板１５の厚みとしては６μｍ以上３００μｍ以下が好ましく、９μｍ以上１５０μｍ以下が特に好ましい。また、ガラス製の透光性基板１５の厚さとしては、一般的には３ｍｍ程度とされている。
【０１１７】
（ラミネート工程）
ラミネート工程（ＳＴＥＰ４）は、順次積層された太陽電池モジュール用バックシート１２、裏面側封止シート１、太陽電池セル１３、表面側封止シート１４及び透光性基板１５を熱融着させる工程である。ＳＴＥＰ４は、積層された太陽電池モジュール用バックシート１２、裏面側封止シート１、太陽電池セル１３、表面側封止シート１４及び透光性基板１５を真空吸引によって一体化して加熱圧着する真空加熱ラミネーション法等によって行われる。当該太陽電池モジュール１１は、図３（ｄ）に示すように、ＳＴＥＰ４によって、表面側封止シート１４の熱溶融により太陽電池セル１３の表面側を囲繞する表面側充填部１８と、裏面側封止シート１の熱溶融によって太陽電池セル１３裏面側を囲繞する裏面側充填部１９とを有する充填剤層１６が形成される。
【０１１８】
当該太陽電池モジュール１１の製造方法は、裏面側封止シート１の反射手段３に側縁が沿うように太陽電池セル１３を配設すればよく、太陽電池セル１３の位置決めを容易かつ確実に行うことができる。当該太陽電池モジュール１１の製造方法によると、太陽電池セル１３間のスリット部分に反射手段３を確実に配置することができるので、太陽電池セル１３間のスリットに入射する光を反射面６と表面側充填部１８との反射界面によって太陽電池セル１３の表面に効果的に反射させることができる。従って、当該太陽電池モジュール１１の製造方法によると、光の利用率を高めることで発電効率が向上された太陽電池モジュール１１を容易に製造することができる。
【０１１９】
なお、かかる太陽電池モジュール１１の製造方法においては、各層間の接着性向上等を目的として（ａ）加熱溶融型接着剤、溶剤型接着剤、光硬化型接着剤等を塗工すること、（ｂ）各積層対向面にコロナ放電処理、オゾン処理、低温プラズマ処理、グロー放電処理、酸化処理、プライマーコート処理、アンダーコート処理、アンカーコート処理等を施すことなどが可能である。また、太陽電池モジュール１１の製造方法としては、透光性基板１５上に、表面側封止シート１４、太陽電池セル１３、裏面側封止シート１及び太陽電池モジュール用バックシート１２を順次積層させていくことによって製造する方法も挙げられる。
【０１２０】
〈太陽電池モジュール１１〉
次に、図４を参照して、太陽電池モジュール１１について説明する。太陽電池モジュール１１は、透光性基板１５と、光起電力素子としての複数の太陽電池セル１３と、充填剤層１６と、太陽電池モジュール用バックシート１２とが表面側からこの順に積層されている。透光性基板１５、太陽電池セル１３、太陽電池モジュール用バックシート１２については、当該太陽電池モジュール１１の製造方法において説明したため、説明を省略する。
【０１２１】
（充填剤層１６）
充填剤層１６は、表面側充填部１８と、裏面側充填部１９とから形成されている。充填剤層１６は、表面側封止シート１４及び裏面側封止シート１が真空加熱ラミネーション法等によって一体的に加熱圧着されることで形成される。充填剤層１６は、複数の太陽電池セル１３を囲繞している。充填剤層１６は、太陽電池セル１３間のスリット部に配設される反射手段３を有している。
【０１２２】
反射手段３は、太陽電池セル１３の裏面位置から太陽電池セル１３の表面位置まで至る基台部位４と、太陽電池セル１３の表面位置よりも表面側に突出する突出部位５とを有している。裏面側充填部１９の突出部位５と表面側充填部１８との界面は反射界面２０（図４では、突出部５の左側面側に形成される反射界面が反射界面２０ａとされ、右側面側に形成される反射界面が反射界面２０ｂとされている）として形成されている。
【０１２３】
反射界面２０の横断面形状は、太陽電池セル１３の表面位置よりも表面側に突出する凸状に形成されている。反射界面２０は、太陽電池セル１３の接続線１７が配設されていない側縁に沿って複数配設されている。複数の反射界面２０は、互いに平行に配置されている。
【０１２４】
反射界面２０の横断面形状は略三角形、特に略二等辺三角形に形成されている。当該太陽電池モジュール１１は、反射界面２０の横断面形状が略三角形であることにより、反射界面２０が一対の斜面（反射界面２０ａ及び反射界面２０ｂ）を有することになる。従って、当該太陽電池モジュール１１は、隣接する太陽電池セル１３間のスリットに入射する光を上記一対の斜面によって反射させることができ、光の利用率を飛躍的に高めることができる。特に、当該太陽電池モジュール１１は、反射界面２０の横断面形状が略二等辺三角形であることによって、入射する光を隣接して配置されるいずれの太陽電池セル１３に対しても好適に反射させることができる。
【０１２５】
反射界面２０の斜面の平均傾斜角としては、特に限定されないが、３０°以上７５°以下が好ましく、４０°以上６５°以下がさらに好ましい。反射界面２０の斜面の平均傾斜角が上記上限を超える場合、太陽電池モジュール１１の厚みを一定に保ちつつ反射界面２０の平面面積を大きくするのが困難になるおそれが高くなる。逆に、反射界面２０の斜面の平均傾斜角が上記下限未満である場合、反射界面２０で反射した光を隣接する太陽電池セル１３の表面に好適に反射させることができないおそれが高くなる。
【０１２６】
反射界面２０の高さとしては、特に限定されないが、１０μｍ以上であることが好ましく、２０μｍ以上がさらに好ましく、５０μｍ以上が特に好ましい。反射界面２０の高さが上記上限未満であると、反射界面２０の高さ方向面積が小さくなり、太陽電池セル１３の表面に反射される光の量が低減するおそれが高くなる。
【０１２７】
反射界面２０は、透光性基板１５の裏面に略当接しているとよい。当該太陽電池モジュール１１は、反射界面２０が透光性基板１５の裏面側に略当接していることにより、反射界面２０の高さ方向面積を大きくすることができ、反射界面２０で反射される光の量を増加させ、ひいては太陽電池セル１３の表面に反射される光の量を増加させることができる。
【０１２８】
反射界面２０と太陽電池セル１３との距離（Ｄ）としては、特に限定されないが、太陽電池セル１３間の隙間（Ｄ１）の１／３以下が好ましく、１／４以下がさらに好ましい。反射界面２０と太陽電池セル１３との距離（Ｄ）が上記上限より大きいと、反射界面２０の平面面積が小さくなり、反射界面２０に入射する光の量が減少するおそれがある。これに対し、反射界面２０と太陽電池セル１３との距離（Ｄ）が上記範囲内であると、隣接する太陽電池セル１３間の隙間に入射する光を効果的に反射界面２０に入射させることができる。
【０１２９】
当該太陽電池モジュール１１は、太陽電池セル１３間のスリットに入射する光を太陽電池セル１３の表面位置よりも表面側に形成される横断面凸状の反射界面２０に入射させ、太陽電池セル１３の表面に向けて効果的に反射させることができる。その結果、当該太陽電池モジュール１１は、光の利用率を効果的に高めることで発電効率を向上させることができる。
【０１３０】
当該太陽電池モジュール１１は、反射界面２０が接続線１７の配設されていない側縁に沿って配設されているので、発電に寄与しない部分に反射界面２０を設け、発電効率を効果的に高めることができる。
【０１３１】
当該太陽電池モジュール１１は、反射界面２０を裏面側充填部１９と表面側充填部１８との界面に容易に形成することができる。
【０１３２】
当該太陽電池モジュール１１は、裏面側封止シート１の反射面６を白色に形成することによって裏面側充填部１９の突出部位５の表面を白色とすることができる。当該太陽電池モジュール１１は、突出部位５の表面が白色であることによって、入射する光の拡散反射率を高めることができ、ひいては太陽電池セル１３の表面に入射される光を増加させることができる。
【０１３３】
当該太陽電池モジュール１１は、裏面側封止シート１の反射面６を鏡面にすることによって裏面側充填部１９の突出部位５の表面を鏡面にすることができる。当該太陽電池モジュール１１は、突出部位５の表面が鏡面であることによって、入射する光の正反射率を高めることができ、ひいては太陽電池セル１３の表面に入射される光を増加させることができる。
【０１３４】
［第二実施形態］
（太陽電池モジュール２１）
図６の太陽電池モジュール２１は、透光性基板１５と、光起電力素子としての太陽電池セル１３と、充填剤層２３と、太陽電池モジュール用バックシート２４とを有している。透光性基板１５及び太陽電池セル１３については、図４の太陽電池モジュール１１と同様のため、同一番号を付して説明を省略する。
【０１３５】
（充填剤層２３）
充填剤層２３は、表面側封止シート１４の熱溶融により太陽電池セル１３の表面側を囲繞する表面側充填部１８と、裏面側封止シート２２の熱溶融によって太陽電池セル１３の裏面側を囲繞する裏面側充填部３０とを有している。充填剤層２３は、表面側封止シート１４と裏面側封止シート２２とが真空加熱ラミネーション法等によって一体的に加熱圧着されることで形成される。充填剤層２３に用いられる表面側封止シート１４は、図４の表面側封止シート１４と同様のため、同一番号を付して説明を省略する。
【０１３６】
裏面側封止シート２２は、裏面側に配設される太陽電池モジュール用バックシート２４との接着性や、太陽電池セル１３を保護するための耐スクラッチ性、衝撃吸収性等を有している。裏面側封止シート２２は、単層構造であっても多層構造であってもよい。裏面側封止シート２２の形成材料としては、特に限定されないが、図１の裏面側封止シート１の反射手段３の形成材料と同様の合成樹脂が挙げられる。また、裏面側封止シート２２の形成材料としては、表面側封止シート１４と異なる形成材料が用いられるのが好ましい。
【０１３７】
裏面側封止シート２２の表面は、白色であるとよい。裏面側封止シート２２の表面を白色にする方法としては、裏面側封止シート２２の形成材料に白色顔料を分散含有させて裏面側封止シート２２を製造する方法が挙げられる。上記白色顔料としては、図１の裏面側封止シート１の反射面６に含有される白色顔料と同様のものを用いることができる。
【０１３８】
また、裏面側封止シート２２の表面は、鏡面であってもよい。裏面側封止シート２２の表面を鏡面にする方法としては、銀、アルミニウム等の金属を裏面側封止シート２２の表面に金属蒸着、金属メッキ等する方法が挙げられる。
【０１３９】
充填剤層２３は、表面側充填部１８と裏面側充填部３０との界面として形成される反射界面２７を有している。反射界面２７は、充填剤層２３内の太陽電池セル１３間のスリット部分に配設される。反射界面２７の横断面形状は、太陽電池セル１３の表面位置よりも表面側に突出する凸状に形成される。反射界面２７は、太陽電池モジュール用バックシート２４が有する凸条部２６が裏面側に配設されることで形成される。反射界面２７は、太陽電池セル１３の接続線（図示せず）が配設されていない側縁に沿って複数配設されている。複数の反射界面２７は、互いに平行に配置されている。反射界面２７の横断面形状は略三角形、特に略二等辺三角形に形成されている。
【０１４０】
反射界面２７の高さ、反射界面２７と太陽電池セル１３との距離、反射界面２７の斜面の平均傾斜角については、図４の太陽電池モジュール１１と同様である。
【０１４１】
（太陽電池モジュール用バックシート２４）
太陽電池モジュール用バックシート２４は、裏面側充填部３０の裏面側に配設される。太陽電池モジュール用バックシート２４は、シート本体２５と、シート本体２５の表面側に突設される凸条部２６とを有している。凸条部２６は、略三角柱状に形成されている。凸条部２６の形成材料としては、特に限定されないが、例えば裏面側封止シート１の反射手段３と同様の形成材料が挙げられる。シート本体２５としては、特に限定されないが、例えば、図４の太陽電池モジュール用バックシート１２と同様のものを用いることができる。
【０１４２】
太陽電池モジュール用バックシート２４の製造方法としては、特に限定されないが、例えば、シート本体２５及び凸条部２６を別々に製造し、シート本体２５の表面に凸条部２６を塗工する方法が挙げられる。また、凸条部２６の製造方法としては、例えば、表面の反転形状を有する金型に溶融樹脂を注入する射出成型法が挙げられる。
【０１４３】
〈太陽電池モジュール２１の製造方法〉
太陽電池モジュール２１の製造方法としては、特に限定されないが、例えば、太陽電池モジュール用バックシート２４の表面側に裏面側封止シート２２を積層する工程と、反射界面２７に側縁が沿うように太陽電池セル１３を裏面側封止シート２２の表面側に積層する工程と、太陽電池セル１３の表面側に表面側封止シート１４と透光性基板１５とをこの順で積層する工程と、順次積層された太陽電池モジュール用バックシート２４、裏面側封止シート２２、太陽電池セル１３、表面側封止シート１４及び透光性基板１５を熱融着させる工程とを有している。
【０１４４】
具体的には、当該太陽電池モジュール２１の製造にあっては、凸条部２６の表面側に裏面側封止シート２２を積層し、裏面側封止シート２２の表面側に複数の太陽電池セル１３を積層する。そして、太陽電池セル１３の積層に際して、平面視太陽電池セル１３間に凸条部２６が配設されるよう太陽電池セル１３を積層することで、太陽電池セル１３の裏面側の裏面側封止シート２２に比べて凸条部２６の表面側の裏面側封止シート２２が表面側に押し上げられた状態となる。そして、太陽電池セル１３及び裏面側封止シート２２の表面側に表面側封止シート１４及び透光性基板１５を積層し、かかる積層状態で真空加熱ラミネーション等の加工を施すことで表面側封止シート１４及び裏面側封止シート２２を熱溶融すると、押し上げられた裏面側封止シート２２の部分に相当する裏面側充填部３０の表面側充填部１８の界面に反射界面２７が形成されることになる。
【０１４５】
当該太陽電池モジュール２１は、太陽電池モジュール用バックシート２４の凸条部２６の表面側に位置する裏面側充填部３０及び表面側充填部１８の界面に反射界面２７を形成することができる。従って、当該太陽電池モジュール２１は、裏面側充填部３０を形成する裏面側封止シート２２の表面側に予め凸条部を形成しなくても、太陽電池モジュール２１の製造過程で横断面凸状の反射界面２７を形成することができる。
【０１４６】
［第三実施形態］
〈太陽電池モジュール４１〉
図７の太陽電池モジュール４１は、透光性基板１５と、光起電力素子としての太陽電池セル１３と、充填剤層２３と、凸条部材４２と、太陽電池モジュール用バックシート１２とを有している。透光性基板１５、太陽電池セル１３及び充填剤層２３については図６の太陽電池モジュール２１と同様であり、また太陽電池モジュール用バックシート１２については、図４の太陽電池モジュール１１と同様のため、同一番号を付して説明を省略する。
【０１４７】
（凸条部材４２）
凸条部材４２は、太陽電池セル１３間のスリット部分において太陽電池モジュール用バックシート１２と裏面側充填部３０との間に配設されている。凸条部材４２の形成材料としては、特に限定されないが、図６の凸条部２６と同様の形成材料が挙げられる。また、凸条部材４２の製造方法としては、例えば、図６の凸条部２６と同様の製造方法が挙げられる。当該太陽電池モジュール４１の反射界面２７は、凸状部材４２が裏面側封止シート２２の裏面側に配設されることで形成される。
【０１４８】
〈太陽電池モジュール４１の製造方法〉
太陽電池モジュール４１の製造方法としては、特に限定されないが、例えば、太陽電池モジュール用バックシート１２の表面側に凸条部材４２を積層接着する工程と、凸条部材４２が積層接着された太陽電池モジュール用バックシート１２の表面側に裏面側封止シート２２を積層する工程と、反射界面２７に側縁が沿うように太陽電池セル１３を裏面側封止シート２２の表面側に積層する工程と、太陽電池セル１３の表面側に表面側封止シート１４と透光性基板１５とをこの順で積層する工程と、順次積層された太陽電池モジュール用バックシート１２、凸条部材４２、裏面側封止シート２２、太陽電池セル１３、表面側封止シート１４及び透光性基板１５を熱融着させる工程とを有している。
【０１４９】
当該太陽電池モジュール４１は、凸条部材４２の表面側に位置する裏面側充填部３０及び表面側充填部１８の界面に反射界面２７を形成することができる。従って、当該太陽電池モジュール４１は、裏面側充填部３０を形成する裏面側封止シート２２の表面側に予め凸条部を形成しなくても、太陽電池モジュール４１の製造過程で横断面凸状の反射界面２７を形成することができる。また、当該太陽電池モジュール４１は、凸条部材４２の形状、配設位置等を調整することで太陽電池セル１３のサイズ等によらず、好適な反射界面２７を形成することができる。
【０１５０】
［その他の実施形態］
なお、本発明の太陽電池モジュールは、上記態様の他、種々の変更、改良を施した態様で実施することができる。例えば、反射手段の形状としては、突出部位の両側面が反射面として形成されている必要はなく、一方の側面のみが反射面とされていてもよい。具体的な反射手段の形状としては、例えば、図８（ａ）に示すように、一方の側面のみが傾斜した直角三角形状に形成されていてもよく、（ｂ）に示すように、突出部位のみが傾斜した反射面を有するように形成されていてもよく、（ｃ）に示すように、反射面が断面円弧状に形成されていてもよい。また、当該太陽電池モジュールにおいて、反射界面は、太陽電池セルの側縁に沿うように配設されていればよく、太陽電池セルの４つの側縁のうち、互いに平行に設けられる一対の側縁に沿ってのみ設けられてもよく、４つの側縁のそれぞれに沿って設けられてもよい。
【産業上の利用可能性】
【０１５１】
以上のように、本発明の太陽電池モジュールは、隣接する太陽電池セル間のスリットに入射する太陽光線を太陽電池セルの表面に効果的に反射させることにより、光の利用効率を高め、発電効率を向上させることができ、家屋屋根据え置き型の太陽電池や電卓等の小型電気機器用の太陽電池などに好適に使用される。
【符号の説明】
【０１５２】
１  裏面側封止シート
２  シート本体
３  反射手段
４  基台部位
５  突出部位
６  反射面
１１  太陽電池モジュール
１２  太陽電池モジュール用バックシート
１３  太陽電池セル
１４  表面側封止シート
１５  透光性基板
１６  充填剤層
１７  接続線
１８  表面側充填部
１９  裏面側充填部
２０  反射界面
２１  太陽電池モジュール
２２  裏面側封止シート
２３  充填剤層
２４  太陽電池モジュール用バックシート
２５  シート本体
２６  凸条部
２７  反射界面
３０  裏面側充填部
４１  太陽電池モジュール
４２  凸条部材
５１  太陽電池モジュール
５２  透光性基板
５３  表面側封止シート
５４  太陽電池セル
５５  裏面側封止シート
５６  太陽電池モジュール用バックシート
【図１】
2014107297.tif 000003
【図２】
2014107297.tif 000004
【図３】
2014107297.tif 000005
【図４】
2014107297.tif 000006
【図５】
2014107297.tif 000007
【図６】
2014107297.tif 000008
【図７】
2014107297.tif 000009
【図８】
2014107297.tif 000010
【図９】
2014107297.tif 000011